(57)【要約】【課題】摺動面の凹部に貯溜された潤滑油を凹部の周囲へ積極的に進出させて、摺動面の潤滑性と耐摩耗性を向上させる構造の提供を目的とする。【解決手段】機械的に対向する軸受摺動面１ａと回転軸摺動面４ａとの空間部２０に供給された潤滑油を貯溜する複数の凹部３を摺動面の少なくとも一側に配置した第１軸受１と、軸受摺動面１ａに成膜され、凹部３に貯溜した潤滑油を凹部周囲の岸部に進出させて、摺動面の潤滑を促進させる撥水被膜コーティング５と、を備えたことを特徴とする。【選択図】図１
2013210057.tif 000002
【特許請求の範囲】
【請求項１】
機械的に対向する摺動面に供給された潤滑油を貯溜する複数の凹部を前記摺動面の少なくとも一側に散在配置した被処理基材と、
前記被処理基材の前記摺動面に成膜され、前記凹部に貯溜した潤滑油を前記摺動面の前記凹部周囲の岸部に進出させて、前記摺動面の潤滑を促進させる潤滑促進被膜と、を備えたことを特徴とする耐摩耗被膜コーティング構造。
【請求項２】
前記潤滑促進被膜は撥油性物質によって成膜されると共に、該撥油性物質上に前記潤滑油を滴下した際の表面張力による表面と前記撥油物質の被膜面とが成す接触角が５０度以上であることを特徴とする請求項１記載の耐摩耗被膜コーティング構造。
【請求項３】
前記凹部の孔径は５０〜５００μｍ、前記摺動面からの深さは５０〜１５０μｍとしたことを特徴とする請求項１又は２記載の耐摩耗被膜コーティング構造。
【請求項４】
前記撥油性物質の被膜は、少なくとも前記凹部の内周壁面に成膜されていることを特徴とする請求項２又は３記載の耐摩耗被膜コーティング構造。
【請求項５】
前記潤滑促進被膜の物性は親油性物質によって成膜されると共に、該親油性物質上に前記潤滑油を滴下した際の表面張力による表面と前記親油物質の被膜面とが成す接触角が１０度以下であることを特徴とする請求項１記載の耐摩耗被膜コーティング構造。
【請求項６】
前記凹部の開口は５０〜５００μｍ、前記摺動面からの深さは１０〜２０μｍとしたことを特徴とする請求項１又は５記載の耐摩耗被膜コーティング構造。
【請求項７】
前記親油性物質の被膜は少なくとも前記凹部の開口縁周辺に成膜されていることを特徴とする請求項５又は６記載の耐摩耗被膜コーティング構造。
【請求項８】
前記摺動面に形成される前記複数の凹部の総面積は、前記摺動面積に対する比が５〜５０％としたことを特徴とする請求項１乃至７のいずれか１項に記載の耐摩耗被膜コーティング構造。
【発明の詳細な説明】
【技術分野】
【０００１】
本発明は基材の相手部材との接触面に耐摩耗被膜をコーティングするコーティング構造に関するものである。
【背景技術】
【０００２】
例えば、軸と軸受、エンジンのシリンダライナとピストンリング間等の相対的に動く摺動面では摩耗が発生し、摩耗量が限度をこえるような場合には、当該部品の交換が必要になる。
摺動面には、潤滑装置を用いてその接触面に油膜を作ることにより、摩擦を減らして、摩耗や発熱を少なくすることが行われている。
ところが、摺動面には、構造上の問題、軸の捩り変形、エンジンのピストンに発生する負荷変動等により、潤滑油が十分に行渡らない場合が生じることがある。
この場合、摺動面間の焼付き、異常摩耗等が発生する場合があり、このような場合には継続使用ができなくなり、当該部品の即時交換が必要となる。
【０００３】
このような場合の対応に関する先行技術として、特開２０００−３５０４２号公報（特許文献１）が存在している。
特許文献１によると、相対運動を行う２つの固体のいずれか一方又は、両方の接触面に、多数の微小な窪みを並べて凹設し、これら各窪みの中に潤滑油を供給する技術開示が成されている。
【先行技術文献】
【特許文献】
【０００４】
【特許文献１】特開２０００−３５０４２号公報
【発明の概要】
【発明が解決しようとする課題】
【０００５】
ところが、特許文献１による構造では、摺動面が高圧・高速滑り条件下において、凹部の深さ（摺動面からの深さ）が摩耗により消失する可能性がある。
従って、適正なアスペクト比（深さ／径）よりも高いアスペクト比とする必要がある。
この場合、製品の使用初期においては、凹部深さが深すぎるため、凹部内の潤滑油の入替えが生起されず、潤滑油の劣化、摺動面の潤滑性能低下が生ずる不具合が想定される。
【０００６】
そこで、本発明はこのような不具合に鑑み成されたもので、摺動面の凹部に貯溜された潤滑油を凹部の周囲へ積極的に進出させて、摺動面の潤滑性と耐摩耗性を向上させる構造の提供を目的とする。
【課題を解決するための手段】
【０００７】
本発明はかかる目的を達成するもので、機械的に対向する摺動面に供給された潤滑油を貯溜する複数の凹部を前記摺動面の少なくとも一側に散在配置した被処理基材と、
前記被処理基材の前記摺動面に成膜され、前記凹部に貯溜した潤滑油を前記摺動面の前記凹部周囲の岸部に進出させて、前記摺動面の潤滑を促進させる潤滑促進被膜と、を備えたことを特徴とする。
【０００８】
かかる発明において、凹部を設けた面に、潤滑促進被膜を成膜したので、供給された潤滑油を凹部に貯溜させ、該貯溜部の潤滑油を摺動面に進出させることにより、潤滑油供給部からの潤滑油が直接かからない部分で、凹部周囲の岸部の摺動面に油膜を形成させて摺動面の耐摩耗性を向上させることができる。
【０００９】
また、本願発明において好ましくは、前記潤滑促進被膜は撥油性物質によって成膜されると共に、該撥油性物質上に前記潤滑油を滴下した際の表面張力による表面と前記撥油物質の被膜面とが成す接触角が５０度以上であるとよい。
【００１０】
このような構成にすることにより、撥油性物質の物性を潤滑油との接触角が５０度以上とすることで、潤滑油の摺動面への進出量を確保して、摺動面の性能を保持することができる。
【００１１】
また、本願発明において好ましくは、前記凹部の孔径は５０〜５００μｍ、前記摺動面からの深さは５０〜１５０μｍにするとよい。
【００１２】
このような構成にすることにより、潤滑促進被膜の物性を撥油性とすることで、凹部に貯溜した潤滑油を、凹部から積極的に摺動面に進出させることができ、更に、孔径を５０〜５００μｍ、深さを５０〜１５０μｍとすることで、潤滑油の貯溜量が大きくなり、且つ、潤滑油の表面張力による膨出で対向面との接触量が多くなり、摺動面への進出量も増加させることができる。
従って、耐摩耗性効果が大きいと共に、摺動面負荷の大きい部分にも対応できる効果を有している。
【００１３】
また、本願発明において好ましくは、前記撥油性物質の被膜は、少なくとも前記凹部の内周壁面に成膜されているとよい。
【００１４】
このような構成にすることにより、撥油性物質を凹部の内周壁面に成膜したので、凹部に貯溜した潤滑油が排出され易く、凹部内の潤滑油の入替えが促進され、潤滑油の昇温及び劣化が防止され、摺動面の耐摩耗性が向上する。
【００１５】
また、本願発明において好ましくは、前記潤滑促進被膜の物性は親油性物質によって成膜されると共に、該親油性物質上に前記潤滑油を滴下した際の表面張力による表面と前記親油物質の被膜面とが成す接触角が１０度以下とするとよい。
【００１６】
このような構成にすることにより、撥油性物質の物性を潤滑油との接触角が１０度以下とすることで、潤滑油の摺動面への進出量を確保して、摺動面の性能を保持することができる。
【００１７】
また、本願発明において好ましくは、前記凹部の開口は５０〜５００μｍ、前記摺動面からの深さは１０〜２０μｍにするとよい。
【００１８】
このような構成にすることにより、潤滑促進被膜の物性を親油性とすることで、凹部に貯溜した潤滑油を、凹部から積極的に摺動面に進出させることができ、更に、開口を５０〜５００μｍ、深さを１０〜２０μｍとすることで、凹部に貯溜された潤滑油が摺動面に浸透し易くすると共に、凹部の潤滑油の入替えが促進されて、潤滑油の昇温及び劣化が防止され、摺動面の耐摩耗性が向上する。
【００１９】
また、本願発明において好ましくは、前記親油性物質の被膜は少なくとも前記凹部の開口縁周辺に成膜されているとよい。
【００２０】
このような構成にすることにより、親油性物質を凹部の開口縁周辺に成膜することで、凹部の潤滑油を摺動面の凹部が設けられていない所謂岸部の摺動面に積極的に浸透させて、摺動部の耐摩耗性を向上させる。
【００２１】
また、本願発明において好ましくは、前記摺動面に形成される前記複数の凹部の総面積は、前記摺動面積に対する比が５〜５０％とするとよい。
【００２２】
このような構成にすることにより、摺動面に作用する面圧（負荷）が大きい場合には凹部が形成される面積比を大きくして、摺動面への潤滑量を多くして、摺動面の潤滑性を確保する。
一方、面圧（負荷）が小さい場合には凹部が形成される面積比を小さくして、凹部形成の加工費を低減させると共に、潤滑油供給量を減少させて、潤滑油の消費量（摺動部から他部への流出）を低減させる。
【発明の効果】
【００２３】
本発明によれば、摺動面に設けた凹部に貯溜される潤滑油を凹部の周囲へ積極的に進出させて、摺動面の潤滑性と耐摩耗性を向上させることができる。
【図面の簡単な説明】
【００２４】
【図１】本発明が実施される軸受部の概略構造図を示す。
【図２】本発明の第１実施形態に係る撥油性被膜コーティングをした場合で、（Ａ）は図１Ｍ部の部分拡大図を示し、（Ｂ）は（Ａ）のＮ−Ｎ矢視図を示し、（Ｃ）は他の撥油性被膜コーティング例を示す。
【図３】本発明の第２実施形態に係る親油性被膜コーティングをした場合で、（Ａ）は図１Ｍ部の部分拡大図を示し、（Ｂ）は（Ａ）のＰ−Ｐ矢視図を示し、（Ｃ）は他の親油性被膜コーティング例を示す。
【図４】本発明の第３実施形態に係る凹溝に親油性被膜コーティングが実施される場合の概略構造図を示し、（Ｂ）は凹溝の形成パターンの一例を示し、（Ｃ）は他のパターンを示す。
【図５】潤滑油の接触角の説明図を示す。
【発明を実施するための形態】
【００２５】
以下、本発明を図に示した実施形態を用いて詳細に説明する。
但し、この実施形態に記載されている構成部品の寸法、材質、形状、その相対配置などは特に特定的な記載がない限り、この発明の範囲をそれのみに限定する趣旨ではなく、単なる説明例にすぎない。
【００２６】
（第１実施形態）
図１は本発明が実施される軸受部の概略構造図を示す。
軸受構造は、第１軸受１と、該第１軸受１の断面が円形の筒状部に、該筒状部の軸線を中心にして回動自在に嵌着された回転軸４と、該回転軸４と筒状部との隙間（空間部）に潤滑油を圧送するオイルポンプ２とで構成されている。
第１軸受１は、摺動面１ａが半円形状に形成されている被処理基材である軸受部材Ａと、摺動面１ａと対向して配設された摺動面１ｂが半円形状に形成されている被処理基材である軸受部材Ｂと、軸受部材Ａと軸受部材Ｂとを軸受部材Ｂ設けられた雌ネジ２５を介して締結される締結ボルト２４にて構成されている。
尚、説明を簡略化するため、以後、摺動面１ａと摺動面１ｂとを総称して、「軸受摺動面１ｃ」と記載する。
回転軸４の回転軸摺動面４ａと対向する軸受摺動面１ｃとで形成する空間部２０に潤滑油が供給され潤滑油膜が形成される構造になっている。
潤滑油膜は、オイルポンプ２によって、軸受部材Ｂ内に設けられた第１油路１５を介して空間部２０に圧送される。圧送された潤滑油は空間部２０内を循環して、軸受部材Ａに設けられた第２油路１６、該第２油路１６に接続し、軸受部材Ｂに配設された第３油路１７を流れて、オイルポンプ２を介して図示されないオイルタンクに戻され、該オイルタンクで潤滑油が冷却される。
【００２７】
図２は図１のＭ部の部分拡大図を示し、図２（Ａ）には第１軸受１と回転軸４とが対向した摺動面間には潤滑油膜が形成される空間部２０が形成されている。
軸受摺動面１ｃ側には円柱形状の凹部３が複数散在配置されている。
凹部３は、孔径Ｄ１＝５０〜５００μｍ、軸受摺動面１ｃから凹部３の底面までの深さＨ１＝５０〜１５０μｍの形状に形成されている。
そして、凹部３の摺動面全体の面積（軸受摺動面１ｃの面積）に対する凹部の開口総面積比率は５〜５０％とした。
開口総面積比率が＜５％の場合には、軸受摺動面１ｃ全面に潤滑油が十分にいきわたらない場合が生じて本発明の効果が得られ難い。
また、開口総面積比率＞５０％になると、凹部以外の摺動面での面圧が高くなり本発明の効果が得られ難い。
更に、凹部３の内周壁面１ｂを含むに軸受摺動面１ｃは、潤滑促進被膜である、撥油物質のＰＴＦＥ（ポリテトラフルオロエチレン）含有Ｎｉ−Ｐメッキを施した撥油性被膜コーティング５が成膜されている。
尚、本実施形態では、撥油コーティングとしてＰＴＦＥ含有Ｎｉを使用したが、他に、ＰＥＥＫ（ポリエーテルエーテルケトン）、ＴｉＯ２（酸化チタン）による皮膜層を形成してもよいし、シランカップリング材による表面の改質を図る方法でもよい。
【００２８】
凹部３の孔径Ｄ１＝５０〜５００μｍ、底面までの深さＨ１＝５０〜１５０μｍの形状とした理由は、凹部３に貯溜される潤滑油量は、潤滑油が凹部３の開口外周縁周辺に進出して、空間部２０に油膜を形成するために必要な油量を確保できると共に、貯溜された潤滑油の入替えを促進させることができる形状となっている。
深さＨ１＞１５０μｍになると潤滑油の入替えが十分に行われず、潤滑油の温度が高くなる。
従って、潤滑油の入替えに伴い軸受摺動面１ｃ及び、回転軸摺動面４ａの冷却ができ、且つ潤滑油の劣化を防止できると共に、高速、高負荷で摺動する部分に適用することができ、摺動面の耐摩耗性を向上させることができる。
例えば、ターボチャージャのスラスト軸受部等においてはよい結果を得ている。
また、凹部３の孔径、深さ及び、凹部の開口総面積比率は、摺動部（軸受摺動面１ｃ及び回転軸摺動面４ａ）に作用する回転速度、摺動面に作用する圧力等の使用条件に基づいて逐次設定すればよい。
【００２９】
また、撥油物質は、凹部３の形状において接触角θ≧５０度の撥油性を有しているものであれば摺動部の湯膜が確保できることが判明した。
接触角とは、図５に示すように、撥油性被膜コーティング表面Ｆに潤滑油を滴下し、潤滑油が撥油性被膜コーティング表面Ｆにて球面状に生起した状態で、球面状表面と撥油性被膜コーティング表面Ｆとの接触部の球面状表面の接線Ｌと、撥油性被膜コーティング表面Ｆとが成す角度を接触角度と称している。
接触角が大きいほど、撥油性が高いことを示している。
撥油性被膜コーティング５の膜厚Ｈ２は数μｍ（例えば、４〜７μｍ）とした。
図２（Ｂ）はＮ−Ｎ線矢視図（第１軸受摺動面１ａの平面図）を示しており、軸受摺動面１ｃの凹部３の開口縁周囲である岸部３ａ及び、凹部３の内部壁面に撥油被膜コーティング５が成膜されている。
尚、凹部３の形成は、レーザパルス、又は型押し、エッチング等の方法で容易にできる。
また、凹部３の配置パターンについて、図２では整然とした配置パターンにしたが、隣接する凹部３間の距離が略同等になれば、配置パターンについては規定するものではない。
更に、本実施形態では軸受摺動面１ｃ側のみに凹部３を形成したが、回転軸摺動面４ａ側に設けるか、又は両面に設けても同様の効果を得ることができる。
【００３０】
このような撥油性物質のコーティング構造とすることで、オイルポンプ２により圧送された潤滑油は、第１油路１５を介して、空間部２０において潤滑油膜を形成するが、第１油路１５に近い部分は潤滑油が十分に供給されるが、第１油路１５から遠い部分は、油圧が低下する部分が発生する。
しかし、オイルポンプ２からの潤滑油供給と、回転軸４の回転により凹部３に潤滑油が貯溜され、凹部３に貯溜された潤滑油は撥油性被覆コーティング５により、表面張力によって潤滑油が球状に生起し、回転軸摺動面４ａと接触しながら凹部３の開口縁外周部である岸部に流出（進出）し、軸受摺動面１ｃａとの間に油膜を形成して、摺動面の耐摩耗性を向上させている。
【００３１】
尚、本実施形態では、製造コストを低減するため、軸受摺動面１ｃ（含む凹部３の開口縁周囲である岸部３ａ）及び、凹部３の内部壁面に撥油コーティング５の成膜を実施したが、図３（Ｃ）に示すように、凹部３の内周壁１ｂに撥油性被覆コーティングが実施されていれば、凹部３内の潤滑油は表面張力により球状に生起されて、空間部２０に進出されるので、同様の効果を得ることができる。
【００３２】
（第２実施形態）
本実施形態は、第１実施形態に対して、潤滑促進被膜の材質が撥油性→親油性に変り、それに伴い凹部の形状が変わる以外は同じなので、同じものは同一の符号を付して、説明を省略する。
図３（Ａ）は図１におけるＭ部の部分拡大図を示し、図３（Ｂ）は図３（Ａ）のＰ−Ｐ矢視図を示す。尚、軸受部全体構造は実施形態１と同じなので説明を省略する。
【００３３】
図３（Ａ）は第２軸受６と回転軸４との間には潤滑油膜が形成される空間部２０を介して夫々の摺動面が対向している。
尚、説明を簡略化するため、以後、図１の軸受部材Ａの摺動面と軸受部材Ｂの摺動面とを総称して、「軸受摺動面６ａ」と記載する。
軸受部の軸受摺動面６ａには円柱形状の凹部８が複数散在配置されている。
凹部８は、孔径Ｄ２＝５０〜５００μｍ、軸受摺動面６ａからの深さＨ５＝１０〜２０μｍの形状に形成されている。
そして、凹部８の摺動面全体の面積（軸受摺動面６ａ）に対する凹部の開口総面積比率は５〜５０％とした。
更に、凹部８の内周壁面６ｂを含む軸受摺動面６ａには、潤滑促進被膜である親油性物質のシラン系カップリング剤が用いられている。
尚、カップリング剤としては、ビニルトリメトキシシラン、３−メタクリロキシプロピルメチルジメトキシシラン、３−グリシドキシプロピルメチルジメトキシシラン、３−アクリロキシプロピルトリメトキシシラン、３−アミノプロピルトリエトキシシラン等を用いることができる。
【００３４】
既述の通り、凹部８は、孔径Ｄ２＝５０〜５００μｍ、底面までの深さＨ５＝１０〜２０μｍの形状とした理由は、凹部８に貯溜される潤滑油量は、潤滑油が凹部３の開口外周縁周辺の岸部８ａに進出して、空間部２０に油膜を形成するために必要な油量を確保できると共に、貯溜された潤滑油の入替えを促進させることができる形状となっている。
また、底面までの深さＨ５＝１０〜２０μｍと浅く（撥油性被膜より浅い）することにより、凹部８に貯溜された潤滑油が、親油剤の親和性作用により空間部２０（潤滑油膜形成部）に積極的に進出し易いようにしてある。
従って、潤滑油の入替えに伴い摺動面（軸受摺動面６ａ及び、回転軸摺動面４ａ）の冷却及び、潤滑油の劣化が防止できると共に、高速、高負荷で摺動する部分に適用することができ、摺動面の耐摩耗性を向上させることができる。
例えば、潤滑油が不足しがちな圧縮機やエンジン内部などで良い効果が得られる。
また、凹部８の孔径Ｄ２、深さＨ５及び、凹部の開口総面積比率は、摺動部に作用する回転速度、摺動面に作用する圧力等の条件に基づいて逐次設定すればよい。
【００３５】
また、親油物質は、凹部８の形状において接触角度θ≦１０度の親油性を有しているものであれば摺動部への潤滑油の進出が十分に促進され、摺動部の耐摩耗性が向上することが判明した。
接触角とは、図５に示すように、親油性被覆コーティング表面Ｆに潤滑油を滴下し、潤滑油が親油性被覆コーティング表面Ｇにて半球面状に生起した状態で、半球面状表面と親油性被膜コーティング表面Ｆとの接触部の半球面状表面の接線Ｌと、親油性被覆コーティング表面Ｆとが成す角度θを接触角度と称している。
親油性被覆コーティング５の膜厚は数μｍ（例えば、４〜７μｍ）とした。
図３（Ｂ）はＰ−Ｐ矢視図（第３軸受摺動面６ａの平面図）を示しており、第３及び第４軸受摺動面６ａ，７ａ（図１参照）の凹部３の開口縁周囲である岸部及び、凹部８の内部壁面に撥油コーティング５が成膜されている。
尚、凹部８の形成は、レーザパルス、又は型押し等の方法で容易にできる。
また、凹部８の配置パターンについて、図３（Ｂ）では整然とした配置パターンにしたが、隣接する凹部３間の距離が略同等になれば、配置パターンについては規定するものではない。
【００３６】
このような親油性物質のコーティング構造とすることで、オイルポンプ２により圧送された潤滑油は、第１油路１５を介して、空間部２０において潤滑用の油膜を形成するが、第１油路１５に近い部分は潤滑油が十分に供給されるが、第１油路１５から遠い部分は、油圧が低下する部分が発生する。
しかし、凹部に貯留された潤滑油は親油性被膜コーティングし、軸受摺動面６ａから底面までの深さＨ５＝１０〜２０μｍと浅く（撥油性被膜より浅い）することにより、凹部８に貯溜された潤滑油が、親油剤の親和性作用により空間部２０（潤滑油膜形成部）に積極的に進出し易いようにして、摺動面の耐摩耗性を向上させている。
【００３７】
尚、本実施形態では、製造工数を低減するため、軸受摺動面６ａ（含む凹部８の開口縁周囲である岸部８ａ）及び、凹部８の内部壁面に撥油コーティング５の成膜を実施した。
しかし、凹部３の底面までの深さＨ５が１０〜２０μｍと浅く且つ、凹部８の開口縁外周の岸部８ａに親油性被膜コーティング９に成膜されていれば、凹部８内の潤滑油は親和性作用により、空間部２０に進出して摺動面の耐摩耗性を向上させることができる。
従って、凹部３の開口周縁外周部にだけに親油コーティングを実施することで、摺動部の耐摩耗性を向上させると共に、親油コーティング剤の使用量を減少させて、コスト低減を図ることもできる。
【００３８】
（第３実施形態）
本実施形態は、第２実施形態の凹部の形状が円形状に対し、凹部の形状が溝状になる以外は同じなので、同じ作用をするものは同一符号を付して、説明は省略する。
【００３９】
図４（Ａ）は図１Ｍ部分の軸受部材Ａを部分拡大したものである。非処理基材である第３軸受１１は回転軸４との間には潤滑油膜が形成される空間部２０を介して夫々の摺動面が対向している。
尚、第３軸受１１は、構造の説明を簡略化するため、図１に示す軸受部材Ａの摺動面と軸受部材Ｂの摺動面とを総称して、「軸受摺動面１１ａ」と記載する。
第３軸受部１１の軸受摺動面１１ａには、凹部である断面矩形状の凹溝１５が略平行に間隔を有して複数配置されている。
凹溝１５は、溝の幅Ｗ＝５０〜５００μｍ、軸受摺動面１１ａからの深さＨ５＝１０〜２０μｍの形状に形成されている。
図４（Ｂ）に示すように、凹溝１５は回転軸４の軸線ＣＬに対して角度α有して傾斜しており、且つ、凹溝１５は軸受摺動面全体（軸受摺動面１１ａ）の面積に対する凹溝１５の開口総面積比率を５〜５０％とした。
更に、本実施形態では凹溝１５の端縁近傍の軸受摺動面１１ａのみに、潤滑促進被膜である親油物質のシラン系カップリング剤のコーティング（親油性被膜コーティング９）を実施した。  
【００４０】
親油性被膜コーティング９を凹溝１５の端縁近傍の摺動面１１ａのみにした理由は、凹溝１５の側壁にも親油性被膜コーティングがされていると、凹溝１５に流入した潤滑油が凹溝１５の端縁近傍の摺動面１１ａに進出する潤滑油と、凹溝１５に沿って流出する潤滑油とが生じて、空間部２０への潤滑油供給量が不足する場合がある。
【００４１】
摺動部の凹部を凹溝１５形状にすることにより、摺動部全体に潤滑用油路が形成された状態になり、オイルポンプ２からの潤滑油の摺動面への供給が均一化され、潤滑油の凹溝１５からの入替え量が多くなり、親油性被膜コーティングの作用効果に加え、潤滑油入替えによる潤滑油の温度が低下するので、摺動部の冷却による潤滑油の粘性が維持され、摺動部の耐摩耗向上し、高速摺動、高負荷の軸受部においての耐久性向上が得られる。
【００４２】
また、図４（Ｃ）は図４（Ｂ）に対し、回転軸４の軸線ＣＬを基準にして、角度βを有して傾斜した凹溝１５を交差させたもので、凹溝１５の配置パターンを変えた以外は同じである。
このような凹溝１５の配置パターンを回転軸４が正逆回転するような装置に使用することにより、親油性コーティングの作用効果に加えて、回転軸４と潤滑油との粘性による空間部への潤滑油進出性が向上し、摺動部の耐摩耗性向上、摺動抵抗の軽減、高速摺動、高負荷の軸受として耐久性が向上する。
【産業上の利用可能性】
【００４３】
基材の相手部材との接触面に耐摩耗性部材をコーティングするコーティング構造に適用することができる。
【符号の説明】
【００４４】
１        第１軸受（被服処理基材）
１ｃ、６ａ、１１ａ      軸受摺動面
３、８，１５    凹部
４      回転軸
４ａ    回転軸摺動面
５      撥油性被膜コーティング（潤滑促進被膜）
６      第２軸受（被服処理基材）
９      親油性被膜コーティング（潤滑促進被膜）
１１    第３軸受（被服処理基材）
２０    空間部（潤滑油膜形成部）
ＣＬ    回転軸の軸線
Ｄ１、Ｄ２    孔径
Ｈ１    凹部深さ
Ｈ２    膜厚
【図１】
2013210057.tif 000003
【図２】
2013210057.tif 000004
【図３】
2013210057.tif 000005
【図４】
2013210057.tif 000006
【図５】
2013210057.tif 000007